(57)【要約】【課題】  ロール状フィルムをそのまま乾燥でき、フィルムに傷やゴミが付着せず、フィルム中の水分残量をロール内周側まで極めて低くすることができるロール状フィルムの乾燥方法、及びフィルム巻取りコアを提供する。【解決手段】  フィルム巻取りコアはコア本体部１と１対のコア端部２とからなり、コア本体部１は複数の円弧状コア部材で構成され、フィルム３を巻取った後に複数の円弧状コア交換部材１ｂに付け替え、真空容器内で連続真空排気して乾燥する。付け替えた円弧状コア交換部材１ｂは、外径がコア端部２の外径よりも小さいためフィルム３との間に隙間５ａを有し、且つ互いの間に隙間５ｂを有する。円弧状コア交換部材１ｂには、細孔、スリット、メッシュなどが形成されていてもよい。【選択図】  図２
2007131377.tif 000002
【特許請求の範囲】
【請求項１】
軸方向長さがフィルムの幅よりも短いコア本体部と、コア本体部の両端に接続された１対のコア端部とからなる円筒状のフィルム巻取りコアであって、コア本体部はコア端部と同じ外径を有し且つ軸方向に沿って分割された複数の円弧状コア部材からなり、コア端部の内周面側から着脱可能に接続されると共に、軸方向に沿って分割された複数の円弧状コア交換部材に付け替えることができ、該複数の円弧状コア部材と付け替えてコア端部に接続された該複数の円弧状コア交換部材は、全体の外径がコア端部の外径よりも小さく且つ内周側と外周側の間で通気性を有することを特徴とするフィルム巻取りコア。
【請求項２】
前記円弧状コア交換部材の円弧長さが前記円弧状コア部材の円弧長さよりも短く、コア端部に接続された各円弧状コア交換部材の間に隙間が形成されていることを特徴とする、請求項１に記載のフィルム巻取りコア。
【請求項３】
前記円弧状コア交換部材は、その全体又は一部に、細孔、スリット、メッシュの少なくと１種が形成されていることを特徴とする、請求項１に記載のフィルム巻取りコア。
【請求項４】
前記コア端部に接続された前記複数の円弧状コア交換部材の内周側中空部に、加熱ヒータを配置することを特徴とする、請求項１〜３のいずれかに記載のフィルム巻取りコア。
【請求項５】
請求項１〜４のいずれかに記載のフィルム巻取りコアを用い、連続排気可能な真空容器内でフィルムに含まれる水分を除去するロール状フィルムの乾燥方法であって、複数の円弧状コア部材からなるコア本体部を備えたフィルム巻取りコアにフィルムをロール状に巻取った後、該複数の円弧状コア部材を複数の円弧状コア交換部材に付け替え、真空容器内において連続的に真空排気を行うことを特徴とするロール状フィルムの乾燥方法。
【請求項６】
前記コア端部に接続された複数の円弧状コア交換部材の内周側中空部に加熱ヒータを配置し、該加熱ヒータでロール状フィルムを内周側から加熱することを特徴とする、請求項５に記載のロール状フィルムの乾燥方法。
【発明の詳細な説明】
【技術分野】
【０００１】
本発明は、フレキシブル配線板に用いるプラスチックフィルムなどのフィルムを、ロール状に巻取った状態で乾燥する場合に用いるフィルム巻取りコア、及びそれを用いたロール状フィルムの乾燥方法に関する。
【背景技術】
【０００２】
一般に、フレキシブル配線板を作製するために用いられる基板は、３層フレキシブル基板と２層フレキシブル基板とに大別される。即ち、３層フレキシブル基板は絶縁体フィルム上に接着剤を用いて導体層となる銅箔を貼り合わせたものであり、２層フレキシブル基板は絶縁体フィルム上に接着剤を用いることなしに、乾式めっき法または湿式めっき法により銅導体層を直接形成したものである。
【０００３】
ここで、３層フレキシブル基板を用いる場合には、サブトラクティブ法によってフィルム上の導体層に所望の配線パターンを形成することにより、３層フレキシブル配線板を製造することができる。また、２層フレキシブル基板を用いる場合には、サブトラクティブ法またはアディティブ法によってフィルム上の導体層に所望の配線パターンを形成することにより、２層フレキシブル配線板を製造することができる。
【０００４】
従来においては、製造方法が簡単で、低コストで製造することができる３層フレキシブル基板の使用が主流を占めていた。しかし、近年における電子機器の小型化や薄型化に伴って、フレキシブル配線板に対しても高密度化が要求され、その配線ピッチ（配線幅／スペース幅）は益々狭くなってきている。また、フレキシブル基板全体の厚みを薄くすることも求められている。
【０００５】
そこで最近では、接着剤を施すことなく、絶縁体フィルム上に薄い金属被覆層を直接形成することができる２層フレキシブル基板を用いたフレキシブル配線板が注目されている。かかる２層フレキシブル基板は、基板自体の厚さを薄くすることができるうえ、絶縁体フィルム上に被着させる金属被覆層の厚さも任意の厚さに調整することができるという利点を有する。
【０００６】
上記２層フレキシブル基板の製造は、絶縁体フィルムの片面または両面に、真空蒸着またはスパッタリング法などにより、クロム薄膜、ニッケルクロム合金薄膜、銅ニッケル合金薄膜などの金属蒸着膜を形成し、この金属蒸着膜上に電気めっき法などにより金属厚膜を形成する。この金属厚膜上には、更に厚膜の銅などからなる金属被覆層を積層して、２層フレキシブル基板とする。上記金属被覆層の形成方法としては、湿式めっき、乾式めっきなどがあり、湿式めっきには電気めっき、無電解めっきなどがある。また、乾式めっきには、真空蒸着法やスパッタリング法、及びそれらの改良方法などがある。中でも、数μｍの厚さを持つ導電性金属層を効率よく積層できることから、電気めっき法が多く用いられている。
【０００７】
しかしながら、上記した２層フレキシブル基板における絶縁体フィルムと金属被覆層の密着力は、初期こそ実用レベルにあるものの、耐熱環境下における密着力や高温高湿環境下における密着力など、信頼性に関わる密着性については従来の３層フレキシブル基板と比較して劣っているという問題がった。そのため、市場からは３層フレキシブル基板と同等の密着力（４００Ｎ／ｍ程度）の確保が求められている現状である。
【０００８】
上記２層フレキシブル基板の密着力に関しては、特に、真空蒸着法やスパッタリング法で金属蒸着膜を形成する際に、ポリイミドフィルムなどの絶縁体フィルム中に残存する水分が影響を及ぼすことが知られている。真空蒸着法やスパッタリング法で金属蒸着膜を形成するには、ロール状に巻取ったフィルムを用い、ロール−ツウ−ロールの搬送機構を具備する真空蒸着装置やスパッタリング装置が用いられる。しかし、このロール状のフィルムは、そのまま真空乾燥しても、フィルムのロール内周部分からは脱水しにくいといった問題があった。
【０００９】
そのため、ロール状のフィルムを巻取りながら真空乾燥することも行われている。例えば、特開２０００−２３５９４０号公報（特許文献１）には、製品は異なるが、シート状のプラスチックフィルムが巻かれた複数の材料ロールと、電極箔が巻かれた複数の材料ロールから材料を巻取り、巻回形電気素子を形成する素子巻機において、材料を巻芯が巻き取る前に除湿する除湿手段を設け、その除湿手段として材料に除湿されたガスを吹き付ける除湿装置や、内側の雰囲気が除湿された空調ブース、巻芯に送る材料と接触して加熱する送りローラを設けることが提案されている。
【００１０】
乾燥工程を短縮するためには、巻回素子に含まれる水分を事前に除去することが望ましいが、材料ロールあるいは巻回素子のいずれにおいても材料は巻かれた状態にあるため、水分の除去は困難である。そこで、上記公報記載の方法では、材料ロールから引き出され巻芯に巻き取られる間に、材料に除湿されたガスを吹き付けたり、材料を加熱・除湿された空調ブース内を通したり、送りローラを加熱したりするなどの手段により、材料ロールから巻芯へ向かう間の材料が巻かれていない状態で、水分除去を行うことが採用されている。
【００１１】
しかし、上記のようにフィルムが巻かれていない状態で水分除去を行う方法では、ロール−ツウ−ロールのフィルム搬送機構を備え、除湿装置、加熱装置、真空排気装置などを具備する複雑で大型の装置を用いる必要がある。しかも、大気乾燥あるいは真空乾燥を行う場合、ロール状フィルムを全体にわたって数回は巻き出し且つ巻き取る操作を行わなければならず、このフィルム搬送時にフィルムに傷が付いたりゴミが付着したりするため、真空蒸着法やスパッタリング法で金属蒸着膜を形成する際に欠陥発生の原因となることがあった。
【特許文献１】特開２０００−２３５９４０号公報
【発明の開示】
【発明が解決しようとする課題】
【００１２】
本発明は、上記した従来の事情に鑑みてなされたものであり、ロール状フィルムをそのまま乾燥することにより、巻き出し且つ巻き取る際にフィルムに傷やゴミが付着するのを防止して、金属蒸着膜を形成する時の欠陥発生を防止することができ、しかも、乾燥後のロール状フィルムの水分残量をロール内周側まで極めて低い値として、そのフィルム上に形成する金属蒸着膜の密着力低下を防止できるロール状フィルムの乾燥方法、及びその方法の実施に用いるフィルム巻取りコアを提供することを目的とする。
【課題を解決するための手段】
【００１３】
上記目的を達成するため、本発明が提供する第１の発明は、軸方向長さがフィルムの幅よりも短いコア本体部と、コア本体部の両端に接続された１対のコア端部とからなる円筒状のフィルム巻取りコアであって、コア本体部はコア端部と同じ外径を有し且つ軸方向に沿って分割された複数の円弧状コア部材からなり、コア端部の内周面側から着脱可能に接続されると共に、軸方向に沿って分割された複数の円弧状コア交換部材に付け替えることができ、該複数の円弧状コア部材と付け替えてコア端部に接続された該複数の円弧状コア交換部材は、全体の外径がコア端部の外径よりも小さく且つ内周側と外周側の間で通気性を有することを特徴とするものである。
【００１４】
本発明が提供する第２の発明は、上記第１の発明のフィルム巻取りコアにおいて、内周側と外周側の間で通気性を確保する手段として、前記円弧状コア交換部材の円弧長さが前記円弧状コア部材の円弧長さよりも短く、コア端部に接続された各円弧状コア交換部材の間に隙間が形成されていることを特徴とする。また、本発明が提供する第３の発明は、上記第１の発明のフィルム巻取りコアにおいて、別の手段として、前記円弧状コア交換部材が、その全体又は一部に、細孔、スリット、メッシュの少なくと１種が形成されているものでもよい。
【００１５】
更に、本発明が提供する第４の発明は、上記第１〜第３の発明のフィルム巻取りコアにおいて、前記コア端部に接続された前記複数の円弧状コア交換部材の内周側中空部に、加熱ヒータを配置することを特徴とするものである。
【００１６】
本発明が提供する第５の発明は、上記第１〜第４の発明におけるフィルム巻取りコアを用い、連続排気可能な真空容器内でフィルムに含まれる水分を除去するロール状フィルムの乾燥方法であって、複数の円弧状コア部材からなるコア本体部を備えたフィルム巻取りコアにフィルムをロール状に巻取った後、該複数の円弧状コア部材を複数の円弧状コア交換部材に付け替え、真空容器内において連続的に真空排気を行うことを特徴とするものである。
【００１７】
本発明が提供する第６の発明は、上記第５の発明によるロール状フィルムの乾燥方法において、前記コア端部に接続された複数の円弧状コア交換部材の内周側中空部に加熱ヒータを配置し、該加熱ヒータでロール状フィルムを内周側から加熱することと特徴とする。
【発明の効果】
【００１８】
本発明によれば、フィルム巻取りコアにロール状に巻取ったフィルムを、ロール状のまま真空乾燥して、フィルムに含まれる水分をロールの内周側部分からも効率よく除去することができる。また、フィルムの搬送を行わずに乾燥できるため、傷の発生や埃の付着といった不良原因を低減することができ、フィルムの安定供給が可能となる。従って、本発明により乾燥した絶縁体フィルムは、その上に金属蒸着膜などを形成することによって、欠陥が少なく、金属被覆層との密着力に優れたフレキシブル配線板用の２層フレキシブル基板とすることができる。
【発明を実施するための最良の形態】
【００１９】
本発明によるフィルム巻取りコアの具体例を図１〜３に基づいて説明するが、本発明はこれらによって何ら限定されるものではない。図１に示すフィルム巻取りコアは、円筒状のコア本体部１と、その両端に接続された１対の円筒状のコア端部２とからなり、コア本体部１の軸方向長さは巻取られるフィルム３の幅よりも短くなっている。また、接続されて一体となったコア本体部１とコア端部２の外径は同一であって、フィルム３を巻取る際にフィルム３が接触する外周表面は滑らかに接続されている。
【００２０】
図１のフィルム巻取りコアのコア本体部１は、軸方向に沿って分割された断面形状が円弧状の複数の円弧状コア部材１ａから構成されていて、接続治具４によりコア端部２の内周面側から着脱可能に接続されている。コア本体部１の接続治具４としては、複数の円弧状コア部材１ａを個々にコア端部２の内周面側に接続固定することができればよく、例えば図示したボルトが一般的であるが、金属の弾性を利用したＣ字型の薄いバネ板などを用い、コア端部２の内周面を押さ付けて固定することもできる。
【００２１】
上記複数の円弧状コア部材１ａから構成されるコア本体部１は、図２に示すように、軸方向に沿って分割された断面形状が円弧状の複数の円弧状コア交換部材１ｂに付け替えることができる。複数の円弧状コア交換部材１ｂの取り付けは、上記円弧状コア部材１ａの場合と同様に、コア端部２の内周面側から接続治具４により着脱可能に接続する。この円弧状コア交換部材１ｂは、上記円弧状コア部材１ａよりも肉厚を薄くすることにより、コア端部２に接続されたときの全体の外径がコア端部２の外径よりも小さくなっている。その結果、巻取ったロール状のフィルム３の内周面と、コア端部２に接続された複数の円弧状コア交換部材１ｂとの間に、隙間５ａが形成される。
【００２２】
また、コア端部２に接続された複数の円弧状コア交換部材１ｂは、その内周側と外周側の間で通気性を有することが必要である。そのため、図２の円弧状コア交換部材１ｂの円弧長さは、図１の円弧状コア部材１ａの円弧長さよりも短く形成されている。従って、コア端部２に接続された各円弧状コア交換部材１ｂの間には、それぞれ隙間５ｂが形成される。尚、通気性を確保するための別の手段として、各円弧状コア交換部材自体に通気性を持たせるように、その全体又は一部に細孔、スリット、メッシュの少なくと１種を形成することもできる。
【００２３】
次に、上記フィルム巻取りコアによるフィルムの乾燥方法を説明する。まず、図１に示すように、複数の円弧状コア部材１ａからなるコア本体部１を備えたフィルム巻取りコアに、フィルム３をロール状に巻取る。その際、コア本体部１とコア端部２の外径は同一であるから、フィルム３をタワミなどによる変形なしに巻取ることができる。その後、複数の円弧状コア部材１ａをコア端部２の内周面側から全て取り外し、代わりに複数の円弧状コア交換部材１ｂに付け替えて、図２に示す状態のフィルム巻取りコアとする。このとき、コア本体部１の軸方向長さはフィルム３の幅よりも短くなっているので、巻取ったフィルム３は一対のコア端部２の間でロール形状を崩すことなく保持される。
【００２４】
このようにロール状にフィルム３を巻取ったフィルム巻取りコアは、図３に示すように、真空容器６内に受台７で支持し、真空容器６内を真空ポンプ８で連続的に真空排気することによって、フィルム３の巻き出し巻取りを行うことなく、ロール状のままフィルム３に含まれる水分を除去して乾燥する。その際、フィルム３内の水分の蒸発を促進させるため、コア端部２に接続された複数の円弧状コア交換部材１ｂの内周側中空部に、図３に示すように加熱ヒータ９を挿入配置して、ロール状のフィルム３を内周側から加熱することが好ましい。尚、円弧状コア交換部材１ｂとして、細孔、スリット、メッシュなどを形成して通気性を持たせた円弧状コア交換部材を用いてもよい。
【００２５】
この乾燥方法によって、ロール状のフィルム３の外周側や側面側から水分が除去されると同時に、図２〜３に示すように、ロール状のフィルム３の内周面と複数の円弧状コア交換部材１ｂとの間に形成された隙間５ａ、及び各円弧状コア交換部材１ｂの間に形成された隙間５ｂ、あるいは円弧状コア交換部材１ｂに形成した細孔、スリット、メッシュなどを通して、ロール状のフィルム３の内周側からも水分が除去される。そのため、ロール状フィルムの全体を短時間で真空乾燥することができると共に、フィルムの搬送を行わずに乾燥できるため、傷やゴミの付着といった不良原因を低減することができる。
【００２６】
本発明により乾燥するフィルムとしては、特に制限はないが、フレキシブル配線板用の絶縁体フィルム、例えば、ポリエチレンテレフタレート、ポリエチレン−２,６−ナフタレート、ポリエチレン−α,β−ビス(２−クロルフェノキシエタン−４,４´−ジカルボキシレート)などのポリエステル、ポリフェニレンサルファイド、ポリエーテルスルホン、ポリエーテルエーテルケトン、芳香族ポリアミド、ポリアリレート、ポリイミド、ポリアミドイミド、ポリエーテルイミド、ポリパラジン酸、ポリオキサジアゾール、及びこれらのハロゲン基置換体あるいはメチル基置換体からなるフィルムを挙げることができる。また、これらの共重合体や、他の有機重合体を含有するものであっても良い。これらの絶縁体フィルムには、滑剤や可塑剤などの公知の添加剤が添加されていてもよい。
【００２７】
上記のフィルムの中でも、優れた耐熱性を有すると共に、機械的、電気的及び化学的な特性において他のプラスティック材料に比べ遜色のないことから、ポリイミドフィルムがフレキシブル配線板用として多用されている。しかし、ポリイミドフィルムは耐熱性には優れるものの、ポリマー及び製法などから薄いフィルムほど製造が困難であること、高コストによる経済性、及び弾性率が低いことによる腰の弱さなどが問題となっている。そのため最近では、ポリイミドフィルムに代えて、ポリイミドに次ぐ耐熱性を備え、高い機械的強度を有している芳香族ポリアミドフィルムを使用することも提案されている。
【００２８】
上記のごとく本発明方法により乾燥したフィルムは、例えばフレキシブル配線板用の２層フレキシブル基板を作製するため、フィルムの片面または両面に、クロム薄膜、ニッケルクロム合金薄膜、銅ニッケル合金薄膜などの金属蒸着膜を形成し、この金属蒸着膜上に電気めっき法などにより金属厚膜を形成し、更に厚膜の導電性の金属被覆層を積層する。その際、フィルム乾燥時にコア本体部を構成していた複数の円弧状コア交換部材は、巻出されるフィルムがタワミなどを起こさないように、再び複数の円弧状コア部材に付け替えることが好ましい。上記した本発明の乾燥処理を行えば、フィルム中の水分残量を極めて少なくできるため、真空蒸着法やスパッタリング法で形成する金属蒸着膜の密着力を高めることができると共に、フィルムの搬送を行わずに乾燥するため傷やゴミの付着がなく、プラスチックフィルムの安定供給を図ることが可能となる。
【００２９】
得られた２層フレキシブル基板は、エッチングによって不要な金属部分を化学反応で溶解除去し、所定のパターンを有する電気回路図形を形成する。エッチング液としては、塩化第二銅、塩化第二鉄、過硫酸塩類、過酸化水素／硫酸、アルカリエンチャントなどの水溶液などが使用できる。また、パターンとして残すべき金属部分には、写真法やスクリーン印刷法で有機化合物系レジストを被覆するか、または異種金属系レジストをめっきして被覆し、エッチングによる金属の溶解を防止する。得られた２層フレキシブル基板は欠陥が少なく、よりファインなパターンを形成でき、しかも製品の繰返し屈曲や各種環境試験に十分耐えるものである。
【００３０】
かかる２層フレキシブル基板を用いて作製したフレキシブル配線板は、電子計算機、端末機器、電話機、通信機器、計測制御機器、カメラ、時計、自動車、事務機器、家電製品、航空機計器、医療機器などのあらゆるエレクトロニクスの分野に活用することができる。また、コネクター、フラット電極などへの適用も可能である。
【実施例】
【００３１】
［実施例１］
図１に示す円筒状のフィルム巻取りコアを用意した。このフィルム巻取りコアのコア本体部１の軸方向長さは６４０ｍｍであり、その両端に１対のコア端部２が接続固定されている。また、コア本体部１は、軸方向に沿って分割された複数の円弧状コア部材１ａで構成され、図２に示すように軸方向に沿って分割された複数の円弧状コア交換部材１ｂにコア端部２の内周側から付け替え可能になっている。
【００３２】
上記円弧状コア交換部材１ｂの肉厚は３ｍｍ、円弧状コア部材１ａの最も厚い中央部の肉厚は７.５ｍｍ、及びコア端部２の肉厚は４.５ｍｍであり、コア端部２の外周面（巻取ったロール状のフィルム３の内周面）とコア端部２に接続された複数の円弧状コア交換部材１ｂとの間には４.５ｍｍの隙間５ａが形成されるようになっている。また、円弧状コア交換部材１ｂの円弧長さは円弧状コア部材１ａの円弧長さよりも短く形成されていて、コア端部２に接続した各円弧状コア交換部材１ｂの間にはそれぞれ１０ｍｍの隙間５ｂが形成されるようになっている。
【００３３】
図１に示す円筒状のフィルム巻取りコアに、長さ１５０ｍで幅５４０ｍｍのポリイミドフィルムをロール状に巻取った後、コア本体部１を構成する複数の円弧状コア部材１ａを分割して取り外し、図２に示すように複数の円弧状コア交換部材１ｂに付け替えた。次に、図３に示すように、ロール状に巻取ったフィルム３をフィルム巻取りコアごとペール缶型の真空容器６に入れ、１対のコア端部２を受台７に支持すると共に、フィルム巻取りコアの内周側中空部に液体用フランジ付きの加熱ヒータ９を挿入配置した。
【００３４】
この状態で、真空ポンプ８（ファイパー社製、ＤｒｙＴｏｏｌＰｕｍｐ）により、真空容器６内を排気速度８３ｍ３／ｈ（２３リットル／ｓｅｃ）で１３.３Ｐａ以下に排気した後、加熱ヒータ９の温度を３００℃に設定して、６日間連続排気処理した。その後、約１２時間冷却した後、真空容器６内を大気に解放し、取り出したロール状フィルムの残留水分の測定を行った。残留水分の測定は、上記乾燥後のプラスチックフィルムを真空装置内に配置し、ヒータ設定温度４５０℃、搬送速度３ｍ／ｍｉｎにてロール−ツウ−ロールで搬送しながら、チャンバー内の圧力上昇を測定することで評価した。
【００３５】
尚、フィルム中の残留水分量は、下記の計算式で求めることができる。
［計算式］
残留水分量（ｗｔ％）＝１００×１８×Ｓ×（Ｐ２−Ｐ１）／（７６０×２２.４×（単位時間当たりの搬送フィルムのフィルム重量））
ただし、式中の１８は水の分子量、７６０はＴｏｒｒから気圧への変換のための係数、２２.４は理想気体の体積を示している。
Ｓ＝排気速度＝８３ｍ３／ｈ（＝２３リットル／ｓｅｃ）
Ｐ１＝フィルム搬送前のチャンバー内圧力
Ｐ２＝フィルム搬送時のチャンバー内圧力
【００３６】
［比較例１］
比較のために、従来からフレキシブル配線板用のプラスチックフィルムの巻取りに使用されているアルミ製コアを用意した。このアルミ製コアは、全体がアルミニウムで一体に形成されている以外は、上記実施例１と同様である。このアルミ製コアに上記実施例１と同じポリイミドフィルムをロール状に巻取った後、上記実施例１と同様の手順で６日間の連続排気処理による乾燥と、フィルム中の残留水分の測定を行った。
【００３７】
上記実施例１と比較例１について、真空装置内でフィルムを搬送しながら圧力上昇から求めたフィルム中の残留水分量と、フィルムの搬送距離との関係を図４に示す。比較例の場合、フィルム搬送距離１１０ｍ以降、即ちロール内周側になるほど、残留水分量が上昇していることが分かる。一方、実施例１においては、全体的な残留水分量が比較例１よりも少ないうえ、フィルム搬送距離１１０ｍ以降のロール内周側でも残留水分量が減少している。
【図面の簡単な説明】
【００３８】
【図１】本発明のフィルム巻取りコアの一具体例であり、複数の円弧状コア部材からなるコア本体部を備えた状態を示す概略の断面図である。
【図２】本発明のフィルム巻取りコアの一具体例であり、複数の円弧状コア交換部材からなるコア本体部を備えた状態を示す概略の断面図である。
【図３】本発明のフィルム巻取りコアを用いたロール状フィルムの乾燥方法を示す概略の断面図である。
【図４】実施例１と比較例１の乾燥後のフィルムについて、真空装置内でフィルムを搬送しながら圧力上昇から求めたフィルム中の残留水分量とフィルム搬送距離との関係を示すグラフである。
【符号の説明】
【００３９】
１        コア本体部
１ａ      円弧状コア部材
１ｂ      円弧状コア交換部材
２        コア端部
３        フィルム
４        接続治具
５ａ、５ｂ      隙間
６      真空容器
７      受台
８      真空ポンプ
９      加熱ヒータ
【図１】
2007131377.tif 000003
【図２】
2007131377.tif 000004
【図３】
2007131377.tif 000005
【図４】
2007131377.tif 000006